ЧУГУН С ШАРОВИДНЫМ ГРАФИТОМ И СПОСОБ ТЕРМИЧЕСКОЙ ОБРАБОТКИ ДЛЯ ПОЛУЧЕНИЯ БЕЙНИТНОЙ СТРУКТУРЫ

1. Чугун, содержащий углерод, кремний, марганец, никель, медь, примеси и железо, отличающийся тем, что содержит молибден при следующей концентрации элементов, мас.%:
Углерод
3,0-3,4
Кремний
1,8-2,3
Марганец
0,3-0,5
Никель
0,6-1,2
Молибден
0,3-0,7
Медь
0,3-0,7
Магний
0,04-0,09
Сера
0,01-0,02
Фосфор
0,06-0,08
Железо
Остальное,
с суммарным содержанием легирующих элементов (Mn, Ni, Mo, Cu) - 1,7-2,4%.
2. Способ термической обработки чугуна, состоящий их двойной нормализации и отпуска, отличающийся тем, что первую нормализацию чугуна по п.1 производят на воздухе от температур 940-960°C после выдержки 1,5-2,5 ч, вторую нормализацию с охлаждением струей сжатого воздуха совершают от температур 790-810°C после выдержки 1,5-2,0 ч, скорость нагрева в печи 100-200°C/ч, проводят отпуск при температурах 250-300°C, с выдержкой 2-4 ч.